(57)【要約】【課題】高い嵩高性と高いサイズ性とを有する嵩高柔軟紙が得られるようにする。【解決手段】液体あるいは融点が５０℃以下で、且つＨＬＢ価が８以下である嵩高柔軟剤と、多価アルコールと炭素数５〜６０の飽和脂肪酸とエステル化合物であって、該エステル化合物のモノエステル体含有率が４０％以下であるサイズ剤とを含ませて、何らかの原因により抄紙の乾燥工程で紙面温度が低くなった場合でも十分な嵩高性を示し且つ柔軟性に優れた紙が得られるとともに、高い嵩高性を維持したままで高いサイズ性を確保することができるようにしている。【特許請求の範囲】
【請求項１】
液体あるいは融点が５０℃以下で、且つＨＬＢ価が８以下である嵩高柔軟剤と、多価アルコールと炭素数５〜６０の飽和脂肪酸とのエステル化合物であって、該エステル化合物のモノエステル体含有率が４０％以下であるサイズ剤とを含んでいることを特徴とする嵩高柔軟紙。
【請求項２】
前記嵩高柔軟剤が、多価アルコールと、高級不飽和脂肪酸および／または高級分岐脂肪酸とのエステル化合物であることを特徴とする前記請求項１記載の嵩高柔軟紙。
【請求項３】
前記サイズ剤をパルプ重量当たり０．１〜２０重量％添加することを特徴とする前記請求項１および２のいずれか一項記載の嵩高柔軟紙。
【請求項４】
パルプ分として機械パルプおよび／または古紙パルプを含有することを特徴とする前記請求項３記載の嵩高柔軟紙。
【発明の詳細な説明】
【０００１】
【発明の属する技術分野】
本願発明は、嵩高で柔軟性に優れるとともに高いサイズ性を有する嵩高柔軟紙に関するものである。
【０００２】
【従来の技術】
近年、活字離れが進み、コミック本やペーパーバック本が急激に普及してきている。このような事情から紙の軽量化や柔軟性付与が必要となってきている。ここで、紙の軽量化とは、紙の厚さは維持した上での軽量化、即ち、嵩高化（換言すれば、低密度化）のことである。
【０００３】
紙を嵩高にする方法としては、架橋パルプを用いる方法や合成繊維との混抄による方法、パルプ間に無機物等の充填物を満たす方法、発泡性粒子を用いる方法などがあるが、架橋パルプや合成繊維等を使用した場合、紙のリサイクル性を阻害してしまうし、パルプ間に充填物を満たす方法や発泡性粒子を用いる方法では、紙力が著しく低下するという不具合が存する。
【０００４】
一方、紙の柔軟性は、繊維の種類、紙の密度、紙の水分等の多くの因子により左右されると考えられており、家庭用紙製品、例えばトイレットペーパー、ティッシュペーパーなどは、その用途上適度の柔らかさが要求されるところから、これまでに多くの柔軟剤が開発されている。例えば、グリセリン、ポリエチレングリコール、尿素、パラフィン乳化物、第４級アンモニウム塩などが紙に柔軟性を付与する効果を持つことが知られている。
【０００５】
しかしながら、これらの嵩高剤や柔軟剤を実際の抄紙工程で使用しても嵩高化や柔軟化の効果が十分に発揮されないことがあった。
【０００６】
そこで、ある種の嵩高柔軟剤を含有させることにより、高い嵩高性と柔軟性とを有する紙を得られるようにした技術が提案されている（例えば、特許文献１参照）。
【０００７】
また、最近では、環境問題に対する関心が高まるなか、古紙パルプを積極的に配合する傾向にあり、機械パルプと同様、古紙パルプの配合量が増加しつつある。ところが、古紙パルプの配合量が多くなりすぎると、白色度や不透明度が低下するなどの問題が発生してしまい、これらを解決する必要に迫られている。古紙を含む紙を嵩高にする、あるいは白色度や不透明度を向上させる方法としては、界面活性剤を用いる方法が提案されている。
【０００８】
界面活性剤を用いて紙を嵩高にする方法は、特別な方法や装置を用いないため比較的容易に嵩高紙を得ることができるが、親水性の高い界面活性剤にはサイズ性を阻害する作用があり、一方、疎水性の高い界面活性剤を使用すれば、サイズ性を向上させることが期待できるが、そのような性能を有する界面活性剤や紙用嵩高剤は存在していない。
【０００９】
そこで、ある種のサイズ剤を用いることにより高いサイズ性を有する紙を得られるようにした技術が提案されている（例えば、特許文献２参照）。
【００１０】
【特許文献１】
特開２００２−１５５４９４号公報
【特許文献２】
特開２００２−２８５４９４号公報。
【００１１】
【発明が解決しようとする課題】
ところが、嵩高柔軟紙の場合、嵩高性と柔軟性とは互いに相反する性能であり、高い嵩高性を有するものはサイズ性に劣る傾向にあり、逆に高いサイズ性を有するものは嵩高性に劣る傾向にあるところから、特許文献１に開示されている紙の場合、高いサイズ性を得るのが難しく、特許文献２に開示されている紙の場合、高い嵩高性を得ることが難しいという不具合が存する。
【００１２】
本願発明は、上記の点に鑑みてなされたもので、高い嵩高性と高いサイズ性とを有する嵩高柔軟紙が得られるようにすることを目的としている。
【００１３】
【課題を解決するための手段】
本願発明では、上記課題を解決するための第１の手段として、液体あるいは融点が５０℃以下で、且つＨＬＢ価が８以下である嵩高柔軟剤と、多価アルコールと炭素数５〜６０の飽和脂肪酸とのエステル化合物であって、該エステル化合物のモノエステル体含有率が４０％以下であるサイズ剤とを含ませている
上記のように構成したことにより、液体あるいは融点が５０℃以下で、且つＨＬＢ価が８以下である嵩高柔軟剤を用いたことにより、何らかの原因により抄紙の乾燥工程で紙面温度が低くなった場合でも十分な嵩高性を示し且つ柔軟性に優れた紙が得られるとともに、多価アルコールと炭素数５〜６０の飽和脂肪酸とのエステル化合物であって、該エステル化合物のモノエステル体含有率が４０％以下であるサイズ剤を用いたことにより、高い嵩高性を維持したままで高いサイズ性を確保することができる。
【００１４】
本願発明では、さらに、上記課題を解決するための第２の手段として、上記第１の手段を備えた嵩高柔軟紙において、前記嵩高柔軟剤を、多価アルコールと、高級不飽和脂肪酸および／または高級分岐脂肪酸とのエステル化合物とすることもでき、そのように構成した場合、乾燥工程で紙面温度が低くなった場合に最適なものとなる。
【００１５】
本願発明では、さらに、上記課題を解決するための第３の手段として、上記第１又は第２の手段を備えた嵩高柔軟紙において、前記サイズ剤をパルプ重量当たり０．１〜２０重量％添加することもでき、そのように構成した場合、サイズ性を確保する上でより好ましい。
【００１６】
本願発明では、さらに、上記課題を解決するための第４の手段として、上記第３の手段を備えた嵩高柔軟紙において、パルプ分として機械パルプおよび／または古紙パルプを含有させることもでき、そのように構成した場合、サイズ剤が良好な嵩高サイズ性を示すこととなる。
【００１７】
【発明の効果】
本願発明によれば、液体あるいは融点が５０℃以下で、且つＨＬＢ価が８以下である嵩高柔軟剤と、多価アルコールと炭素数５〜６０の飽和脂肪酸とのエステル化合物であって、該エステル化合物のモノエステル体含有率が４０％以下であるサイズ剤とを含ませているので、何らかの原因により抄紙の乾燥工程で紙面温度が低くなった場合でも十分な嵩高性を示し且つ柔軟性に優れた紙が得られるとともに、高い嵩高性を維持したままで高いサイズ性を確保することができるという効果がある。
【００１８】
上記嵩高柔軟剤を、多価アルコールと、高級不飽和脂肪酸および／または高級分岐脂肪酸とのエステル化合物とすることもでき、その場合、乾燥工程で紙面温度が低くなった場合に最適なものとなる。
【００１９】
また、上記サイズ剤をパルプ重量当たり０．１〜２０重量％添加することもでき、その場合、サイズ性を確保する上でより好ましい。
【００２０】
また、パルプ分として機械パルプおよび／または古紙パルプを含有させることもでき、その場合、サイズ剤が良好な嵩高サイズ性を示すこととなる。
【００２１】
【発明の実施の形態】
以下に本願発明を具体的に説明する。
【００２２】
本願発明に用いられる嵩高柔軟剤とは、分子内に疎水基と親水基とを両方持っているものであって、現在よく知られているものは界面活性剤である。その例として、高級アルコール及び高級脂肪酸のアルキレンオキサイド付加物などを挙げることができる。紙を嵩高柔軟にすることが可能な薬品であれば特に界面活性剤に限定されることはない。また、脂肪族ポリアミドアミン化合物の中にも嵩高柔軟効果を有するものがあることも知られている。現在、販売されている嵩高柔軟剤としては、ＢＡＳＦ社のスルゾールＶＬ、Ｂａｙｅｒ社のバイボリュームＰリキッド、三晶（株）のリアクトペイク（不透明性向上剤）、花王（株）のＫＢ−０８Ｔ、ＫＢ−１１５といった薬品が挙げられる。嵩高柔軟の機構については明らかでなく、しかも嵩高柔軟剤として上市されている薬品の組成は同一ではないが、いずれにしても抄紙時にパルプ繊維に定着し、パルプ繊維間の結合距離を増すことにより嵩高柔軟性が発現すると考えられている。
【００２３】
嵩高柔軟化のメカニズムとしては、嵩高柔軟剤がドライヤーの熱で融解し繊維表面を覆う結果、繊維自体が疎水化され、繊維間水素結合が阻害されて嵩高柔軟効果が発現すると考えられている。ところが、何らかの原因で乾燥工程の効率が低下して紙面温度が十分に上がらなくなった場合、嵩高柔軟剤が融解しないため被覆性が低下し、繊維が十分に疎水化されず、繊維間水素結合が生成してしまい十分な嵩高柔軟性を示さなくなる。また、嵩高柔軟剤が融解したとしても、紙に十分な熱がかからない場合は、融解する前に繊維間水素結合が生成してしまい、十分な嵩高柔軟効果を示しにくくなる。一般的な抄紙機の乾燥工程における紙面温度は、湿紙の温度が一定になるまでの期間（予熱乾燥期間）で４０℃から５５℃、それ以降の湿紙の温度は５５℃から８０℃程度である。また、嵩高柔軟性は、一般にパルプの繊維間結合が形成される前の予熱乾燥期間で効果が発現し始める。
【００２４】
そこで、紙面温度、特に予熱乾燥期間の紙面温度と紙の嵩高柔軟性の関係について検討した結果、少量の熱量で容易に融解することが可能であり、室温で液体であるか若しくは融点が５０℃以下である嵩高柔軟剤を使用することにより、繊維表面を効率よく疎水化し、効果的に低密度且つ柔軟性の改善された紙を抄造できることを見いだした。
【００２５】
一般に、高級飽和脂肪酸エステルは常温で固体である場合が多いが、高級不飽和脂肪酸エステルや高級分岐脂肪酸エステルはほとんどが液体であり、また、固体であっても融点が５０℃以下である場合が多い。
【００２６】
本願発明に用いられる嵩高柔軟剤として用いられる多価アルコールと高級不飽和脂肪酸及び／または高級分岐脂肪酸とのエステル化合物の具体例としては以下の化合物が挙げられる。
【００２７】
エチレングリコールモノオレエート、エチレングリコールジオレエート、エチレングリコールモノリノレート、エチレングリコールジリノレート、グリセリンジオレエート、グリセリントリオレエート、グリセリンモノリノレート、グリセリンジリノレート、グリセリントリリノレート、プロプレングリコールモノオレエート、プロプレングリコールジオレエート、プロプレングリコールモノリノレート、プロプレングリコールジリノレート、ペンタエリスリトールモノオレエート、ペンタエリスリトールジオレエート、ペンタエリスリトールトリオレエート、ペンタエリスリトールテトラオレエート、ペンタエリスリトールモノリノレート、ペンタエリスリトールジリノレート、ペンタエリスリトールトリリノレート、ペンタエリスリトールテトラリノレート、ソルビタンジオレエート、ソルビタントリオレエート、ソルビタンテトラオレエート、ソルビタンジリノレート、ソルビタントリリノレート、ソルビタンテトラリノレートなどの高級不飽和脂肪酸エステル。
【００２８】
エチレングリコールモノイソステアレート、エチレングリコールジイソステアレート、グリセリンモノイソステアレート、グリセリンジイソステアレート、グリセリントリイソステアレート、プロピレングリコールモノイソステアレート、プロピレングリコールジイソステアレート、ペンタエリスリトールモノイソステアレート、ペンタエリスリトールジイソステアレート、ペンタエリスリトールトリイソステアレート、ペンタエリスリトールテトライソステアレート、ソルビタンジイソステアレート、ソルビタントリイソステアレート、ソルビタンテトライソステアレートなどの高級分岐脂肪酸エステル。などを挙げることができるが、これらに限定されるものではない。
【００２９】
また、ＨＬＢ価が高く十分な疎水性を持たない嵩高柔軟剤は、繊維を疎水化することができないため、目的とする嵩高柔軟効果を示さない場合がある。従って、繊維に十分な疎水性を付与するためには、ＨＬＢ価が８以下である必要がある。但し、あまり疎水性が高すぎると、水に効率的に分散することが難しくなり、繊維に均一に吸着できなくなり、結果的には十分な嵩高柔軟性が得られない場合がある。そこで、疎水性が高い嵩高柔軟剤を使用する際には、水に十分に分散させるために分散性に優れた界面活性剤を併用して均一な乳化液を作ることが重要である。嵩高柔軟剤の中には、自己乳化性を有するものがあるが、疎水性が高い嵩高柔軟剤を使用する際には、嵩高柔軟剤に対する界面活性剤の配合割合は１０．０重量％以下とするのが好ましい。
【００３０】
本願発明において、嵩高柔軟剤を乳化するために用いられる界面活性剤の具体例としては以下の化合物が挙げられる。
【００３１】
即ち、ペレックスＯＴ−Ｐ（花王（株）製）、デモールＥＰ（花王（株）製）、ディスパーＴＬ（明成化学（株）製）、ゴーセランＬ−３２６６（日本合成化学（株）製）、アロンＴ−４０（東亜合成化学（株）製）などのアニオン性界面活性剤、エマルゲンＡ−６０（花王（株）製）、エマルミン５０（三洋化成（株）製）などのノニオン性界面活性剤、カチオンＤＳ（三洋化成（株）製）、コータミン８６Ｗ（花王（株）製）、コータミンＤ８６Ｐ（花王（株）製）などのカチオン性界面活性剤などを挙げることができるが、これらに限定されるものではない。
【００３２】
嵩高柔軟剤は、パルプ繊維間の結合の阻害要因となるため、一般に紙の強度が低下し、紙の嵩高柔軟性が発現する。しかし、ある一定以上に添加量を増やしてもその効果が頭打ちになってしまう。即ち、原料パルプに対して嵩高柔軟剤を０．１重量％〜５．０重量％の範囲で添加することが好ましい。また、添加量が多すぎると、紙の摩擦係数が極端に変化してしまうなど一般紙質への影響が出る場合もある一方、少なすぎると嵩高柔軟剤の種類によっては嵩高柔軟効果が十分に発現しない場合があるので、０．２重量％〜２．０重量％の範囲で添加することがより好ましい。
【００３３】
一方、一般に用いられている界面活性剤をパルプに混合して抄造すると、ある程度の嵩高化の効果はあるものの、サイズ性は低下してしまう。これは、界面活性剤の親水性に原因があると思われるが正確な原因は定かでない。サイズ性を低下させない方法としては、用いる界面活性剤の疎水性をさらに高めることによりサイズ性を向上させることが考えられる。例えば、ノニオン性界面活性剤の場合、サイズ性を低下させるアルキレンオキサイドを含まない界面活性剤が好ましい。
【００３４】
ところで、多価アルコールの脂肪酸エステル化合物は高い疎水性を有しているが、この化合物は多価アルコールを原料に用いているため、脂肪酸とのエステル化合物はエステル置換された数の異なる混合物となってしまう。それらの中で、多価アルコールの一つのＯＨ基に脂肪酸が置換したモノエステル化合物は疎水性と親水性のバランスが良いためにその海面活性効果は極めて高いものであるが、やや親水性が高いためかサイズ性を低下させる効果を有している。
【００３５】
以上のことから、本願発明においては、脂肪酸と多価アルコールのエステル化合物において、サイズ性を低下させるモノエステル体の含有率を低下させることにより、嵩高性を維持したままサイズ性を向上させる嵩高サイズ剤を得ることを検討したところ、嵩高性とサイズ性を両立させるためには、モノエステル体の含有量が４０重量％以下であることが望ましく、特に１０重量％以下とするのがより望ましいことを見出した。
【００３６】
多価アルコールの脂肪酸エステル化合物は、一般に、多価アルコールと脂肪酸とを原料に用い、それらに対してエステル化触媒を添加して反応させることにより製造される。その生成物は３価のアルコールの場合、未反応の原料の他に３価アルコールの脂肪酸モノエステル体、ジエステル体、トリエステル体のうちのいずれか、あるいは２種以上を含有している。４価アルコールの場合、未反応の原料の他に４価アルコールの脂肪酸モノエステル体、ジエステル体、トリエステル体、テトラエステル体のうちのいずれか、あるいは２種以上を含有している。本願発明に用いられるサイズ剤は、このうち、多価アルコールの脂肪酸モノエステル体の含有量が４０％以上であることを特徴としている。
【００３７】
本願発明に用いられるサイズ剤を構成している脂肪酸は、炭素数５〜６０の飽和脂肪酸であり、例えば、カプリル酸、ペラルゴン酸、カプリン酸、ラウリン酸、ミリスチン酸、パルミチン酸、マーガリン酸、ステアリン酸、アラキジン酸、ベヘン酸、リグノセリン酸、セロチン酸、モンタン酸、メリシン酸、ラセリン酸、セロプラスチン酸が好ましく、これらの中で炭素数１２〜２２のものが特に好ましい。また、２種類以上の飽和脂肪酸を混合して使用してもよい。
【００３８】
また、本願発明に用いられるサイズ剤を構成している多価アルコールは、３価または４価のものが好ましく、例えば、グリセリン、ブタントリオール、ペンタントリオール、ヘキサントリオール、トリメチロールエタン、トリメチロールプロパン、エリトリット、ペンタエリスリトール、ソルビタンが特に好ましい。
【００３９】
また、多価アルコールと脂肪酸とを反応させるために用いられるエステル化触媒としては、塩酸、硫酸、ベンゼンスルホン酸、パラトルエンスルホン酸、無水塩化アルミニウム、酸性イオン交換樹脂、ジシクロヘキシルカルボジイミド（ＤＣＣ）などが用いられる。
【００４０】
また、エステル化反応を促進するために、水に不溶な有機溶媒と共沸させて副生する水を取り除いたり、１５０℃以上に加温して水を系外に除去したり、反応系を減圧下に置いて効率的に水を除去することで、短時間で不純物の少ないエステル化合物を得ることができる。
【００４１】
また、本願発明に用いられるサイズ剤は、一般に用いられる界面活性剤より疎水性が高いため、シャープな粒度分布を持つ乳化液を製造することが比較的難しくなる傾向がある、乳化液の安定性が低下すると、サイズ剤がパルプ繊維に均一に吸着し難くなり、結果的には十分なサイズ性が得られなくなる。そこで、疎水性が高いサイズ剤を使用する際には、乳化能力に優れた界面活性剤を併用して均一な乳化液を作ることが重要である。乳化剤の添加量については、サイズ剤に対して０．１重量％〜３０重量％の範囲とするのが好ましく、紙質をあまり変化させずに嵩高性及びサイズ性を向上させるには１．５重量％〜１０重量％の範囲とするのがより好ましい。
【００４２】
乳化剤としては、アニオン性、カチオン性、ノニオン生、両性などの様々な界面活性剤が用いられるが、特にカチオン化澱粉や４級アンモニウム塩のようなカチオン性乳化剤が、乳化時の泡の発生が少なく作業性に優れている。特に、４級アンモニウム塩の中でも、長鎖アルキル基を少なくとも１個有する４級アンモニウム塩を用いると、嵩高効果が特に促進される。
【００４３】
本願発明に用いられるサイズ剤を乳化するために用いられる界面活性剤の具体例としては以下の化合物が挙げられる。
【００４４】
即ち、ペレックスＯＴ−Ｐ（花王（株）製）、デモールＥＰ（花王（株）製）、ディスパーＴＬ（明成化学（株）製）、ゴーセランＬ−３２６６（日本合成化学（株）製）、アロンＴ−４０（東亜合成化学（株）製）などのアニオン性界面活性剤、エマルゲン（花王（株）製）、エマルミン（三洋化成（株）製）、Ｓｐａｎ＃２０，４０，６０，８０，８３，８５並びにＴｗｅｅｎ２０，４０，６０，８０，８５などのノニオン性界面活性剤、カチオンＤＳ（三洋化成（株）製）、コータミン８６Ｗ（花王（株）製）、コータミンＤ８６Ｐ（花王（株）製）などのカチオン性界面活性剤などを挙げることができるが、これらに限定されるものではない。
【００４５】
サイズ剤は、パルプ繊維間の結合の阻害要因となるため、一般に紙の強度が低下する傾向が見られる。また、ある一定以上に添加量を増やしてもその効果が頭打ちになることも散見される。そのため、原料パルプに対してサイズ剤を０．１重量％〜２０重量％の範囲で添加することが好ましい。また、添加量が多すぎると、紙の摩擦係数が極端に変化してしまうなど一般紙質への影響が出る場合もある一方、少なすぎると嵩高柔軟剤の種類によっては嵩高柔軟効果が十分に発現しない場合があるので、０．２重量％〜５重量％の範囲で添加することがより好ましい。
【００４６】
本願発明の嵩高柔軟紙は、各種パルプから通常の製紙工程によって製造される。原料パルプには、化学パルプ（針葉樹の晒または未晒クラフトパルプ、広葉樹の晒または未晒クラフトパルプ等）、機械パルプ（グランドパルプ、サーモメカニカルパルプ、ケミサーモメカニカルパルプ等）、古紙パルプなどを単独または任意の割合で混合して使用することができる。なお、紙の原料に用いるパルプに機械パルプ及び／または古紙パルプが含まれた場合でも、本願発明に用いられるサイズ剤は良好なサイズ性を示す。抄紙時のｐＨは、酸性、中性、アルカリ性のいずれでも良い。
【００４７】
本願発明の嵩高柔軟紙は填料を含有してもよい。填料としては、一般に使用されているものが使用でき、特に限定されるものではないが、例えば、クレー、焼成クレー、ケイソウ土、タルク、カオリン、焼成カオリン、デラミカオリン、重質炭酸カルシウム、軽質炭酸カルシウム、炭酸マグネシウム、炭酸バリウム、二酸化チタン、酸化亜鉛、酸化ケイ素、非晶質シリカ、水酸化アルミニウム、水酸化カルシウム、水酸化マグネシウム、水酸化亜鉛などの無機填料、尿素ーホルマリン樹脂、ポリスチレン樹脂、フェノール樹脂、微小中空粒子などの有機填料が、単独または適宜２種類以上を組み合わせて使用される。
【００４８】
本願発明の嵩高柔軟紙を得るには、通常の抄紙工程にサイズ剤をそのまま若しくはサイズ剤の乳化液を添加（所謂内添）すればよい。添加する場所は、パルプスラリーと均一に混合できるところであれば特に限定されるものではない。
【００４９】
本願発明においては、サイズ剤を添加することにより、一般に用いられている既存のサイズ剤の使用量を減らすだけでなく、サイズ剤自体を使用せずとも目的とするサイズ性を得ることができる。しかし、紙の銘柄によっては高いサイズ性が必要なものもあるので、その時には、本願発明においては嵩高サイズ剤と一般に用いられている既存のサイズ剤とを併用してもよい。
【００５０】
併用するサイズ剤としては、アルキルケテンダイマー系化合物、アルケニル無水コハク酸系化合物、スチレンーアクリル系化合物、スチレンーマレイン系化合物、高級脂肪酸系化合物、石油樹脂系サイズ剤やロジン系サイズ剤が挙げられる。
【００５１】
本願発明の嵩高柔軟紙を製造する際には、従来から使用されている各種のノニオン性、カチオン性の歩留まり剤、濾水度向上剤、紙力向上剤等の製紙用内添助剤が必要に応じて適宜選択して使用される。
【００５２】
上記製紙用内添助剤としては、例えば、硫酸バンド、塩化アルミニウム、アルミン酸ソーダや、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等が挙げられる。
【００５３】
その他製紙用助剤として各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニールアルコール、ラテックス、ポリエチレンオキサイド、親水性架橋ポリマー粒子分散物及びこれらの誘導体あるいは変成物等の各種化合物が例示できる。
【００５４】
さらに、染料、蛍光増白剤、ｐＨ調整剤、消泡剤、ピッチコントロール剤、スライムコントロール剤等の抄紙用内添剤を用途に応じて適宜添加することもできる。なお、本願発明の嵩高柔軟紙の製造方法は、その抄紙方法が、例えば抄紙ｐＨが４．５付近である酸性抄紙によるものか、あるいは炭酸カルシウム等のアルカリ性填料を主成分として含み、抄紙ｐＨが約６の弱酸性〜約９の弱アルカリ性で行う、所謂中性抄紙によるものか等については特に限定されず、全ての抄紙方法によって得られる紙を対象とする。また、抄紙機も長網抄紙機、ツインワイヤー機、ヤンキー抄紙機等を適宜使用できる。
【００５５】
本願発明の嵩高柔軟紙は、例えば、オフセット印刷用紙として好適である。その他にも凸版印刷用紙、電子写真用紙、あるいはインクジェット記録用紙、感熱記録紙、感圧記録紙、ＰＰＣ用紙、フォーム用紙などの情報記録用紙の原紙にも使用することができる。また、塗工紙用原紙としての使用も好ましい態様である。最近では、環境問題の高まりに伴い、古紙パルプを高配合する傾向が随所に見られてきている。本願発明に用いられるサイズ剤は、古紙パルプの量にかかわらず、著しい嵩高サイズ性を示す。そのため、新聞紙は勿論のこと、板紙・白板紙でも効果を発揮する。
【００５６】
【実施例】
以下に、本願発明を実施例により詳細に説明するが、本願発明は、これらに限定されるものではない。通常の抄紙工程における紙の紙面温度をシミュレートする方法として、手抄きシートを２種類の乾燥機を用いて乾燥して両者を比較した。即ち、予熱乾燥期間の紙面温度が通常より低くなる場合（低温乾燥）を想定して送風乾燥機、及び予熱乾燥期間の紙面温度が通常若しくは通常より高くなる場合（高温乾燥）を想定して環境試験機を用いて評価した。ここでは、予熱乾燥期間の紙面温度として初期紙面温度を用いた。
【００５７】
低温乾燥：送風乾燥機（初期紙面温度４０℃、加熱温度１０５℃）
高温乾燥：環境試験機（初期紙面温度７０℃、加熱温度１０５℃）
実施例及び比較例にて製造した嵩高柔軟紙について下記の項目を測定して評価した。結果は表１に示した。
【００５８】
密度：ＪＩＳ  Ｐ  ８１１８に準拠
引っ張り強度：ＪＩＳ  Ｐ  ８１１３に準拠
クラーク剛度：ＪＩＳ  Ｐ  ８１４３に準拠
サイズ度：ＪＩＳ  Ｐ  ８１２２に準拠
嵩高柔軟剤のＨＬＢ価：次式により算出した。
ＨＬＢ価＝２０×（親水基部分の分子量）／（全分子量）。
【００５９】
実施例１
嵩高柔軟剤としてペンタエリスリトールジオレエート（試薬：東京化成（株）製、液体、ＨＬＢ価＝４．０）１０．０ｇと、分散剤としてペレックスＯＴ−Ｐ（花王（株）製）０．１ｇを良く混合し、それを１０００ｇの水に添加して、乳化機を用いて回転数１００００ｒｐｍにて１０分間撹拌を行い、嵩高柔軟剤の乳化液を調製した。
【００６０】
一方、サイズ剤としてペンタエリスリトールのパルミチン酸エステル（モノエステル体の含有率１５％）１０．０ｇと、乳化剤としてエマルゲン９０５（花王（株）製）０．５ｇとを良く混合し、それを１００ｇの水に添加して、乳化機を用いて回転数１００００ｒｐｍにて撹拌し、サイズ剤の乳化液を調製した。
【００６１】
パルプ分としてＬＢＫＰ（濾水度  ＣＳＦ３５０ｍｌ）を使用した。これに前述の嵩高柔軟剤の乳化液とサイズ剤の乳化液とを対パルプ当たりそれぞれ１．０重量％および２．０重量％となるように添加して紙料を調製した。そして、丸型手抄き機を用いて秤量６０ｇ／ｍ２となるように抄紙し、４．１８ｋｇ／ｃｍ２の有効プレス圧にてプレスし、環境試験機（紙面温度７０℃、加熱温度１０５℃）を用い、１時間乾燥して嵩高柔軟紙を得た。
【００６２】
実施例２
嵩高柔軟剤としてグリセリントリオレエート（試薬：東京化成（株）製、液体、ＨＬＢ価＝２．０）１０．０ｇと分散剤としてエマルゲンＡ−６０（花王（株）製）０．２ｇとを使用して嵩高柔軟剤の乳化液を調製し、サイズ剤としてグリセリンのステアリン酸エステル（モノエステル体の含有率５％）を用いてサイズ剤の乳化液を調製した以外は実施例１と同様にして嵩高柔軟紙を得た。
【００６３】
実施例３
嵩高柔軟剤としてグリセリンモノリノレート（試薬：東京化成（株）製、液体、ＨＬＢ価＝５．１）１０．０ｇと分散剤としてカチオンＤＳ（三洋化成（株）製）０．１５ｇとを使用して嵩高柔軟剤の乳化液を調製し、サイズ剤としてトリメチロールプロパンのベヘン酸エステル（モノエステル体の含有率１０％）を用いてサイズ剤の乳化液を調製した以外は実施例１と同様にして嵩高柔軟紙を得た。
【００６４】
実施例４
嵩高柔軟剤としてペンタエリスリトールジイソステアレート（日本製紙（株）製、液体、ＨＬＢ価＝４．０）０．３ｇを使用して嵩高柔軟剤の乳化液を調製し、サイズ剤としてペンタエリスリトールのステアリン酸エステル（モノエステル体を含まない）を用いてサイズ剤の乳化液を調製した以外は実施例１と同様にして嵩高柔軟紙を得た。
【００６５】
比較例１
嵩高柔軟剤としてペンタエリスリトールジステアレート（試薬：東京化成（株）製、融点５１℃、ＨＬＢ価＝４．０）を使用して嵩高柔軟剤の乳化液を調製し、サイズ剤を添加しなかった以外は実施例１と同様にして嵩高柔軟紙を得た。
【００６６】
比較例２
嵩高柔軟剤としてソルビタンモノラウレート（試薬：東京化成（株）製−Ｓｐａｎ＃２０、液体、ＨＬＢ価＝９．４）を使用して嵩高柔軟剤の乳化液を調製し、ＡＫＤ系サイズ剤を対パルプ当たり０．１重量％添加した以外は実施例１と同様にして嵩高柔軟紙を得た。
【００６７】
比較例３
嵩高柔軟剤を添加せず、サイズ剤としてペンタエリスリトールのステアリン酸エステル（モノエステル体の含有率３５％）を用いた以外は実施例１と同様にして嵩高柔軟紙を得た。
【００６８】
【表１】
2004324024.tif 000002
【００６９】
表１に示すように、実施例１〜４と比較例１とを比べると、嵩高柔軟剤として常温で液体である高級不飽和脂肪酸エステルや高級分岐脂肪酸エステル塩を用いることにより、融点が高い高級飽和脂肪酸エステルを用いた場合に比べて、初期紙面温度が低い場合でも嵩高で、クラーク剛度が低下した紙が得られたことが分かる。即ち、実施例１〜４では、乾燥温度（初期紙面温度）にかかわらず十分な嵩高柔軟効果が発現しているが、比較例１（融点が５０℃を超える嵩高柔軟剤を用いた場合）では、嵩高柔軟性を発現させるためには十分に高い初期紙面温度が必要であることが分かる。しかも、嵩高性とともにサイズ性も確保できていることが分かる。
【００７０】
また、実施例１〜４と比較例２とを比べると、嵩高柔軟剤のＨＬＢ価が８以下であれば、十分な嵩高柔軟効果が得られることが分かる。しかも、本願発明においてサイズ剤として用いられる化合物は、一般のサイズ剤にはない嵩高性を有していることも分かる。
【００７１】
また、実施例１〜４と比較例３とを比べると、比較例３の場合、嵩高柔軟剤が添加されていないため、裂断長・クラーク剛度が共に高くなっており、嵩高柔軟剤の添加が必須であることが分かる。しかも、多価アルコールの脂肪酸モノエステルの含有率が低くなると、サイズ性が高くなることが分かる。その際、嵩高性には全く影響がなかった。
【００７２】
上記したように、本願発明によれば、液体若しくは融点が５０℃以下で、且つＨＬＢ価が８以下である嵩高柔軟剤を用いることにより、初期の乾燥工程で紙面温度が低くなった場合でも十分な嵩高柔軟性を得ることができることとなっている。しかも、サイズ剤の添加によって嵩高性とサイズ性とを両立させることもできることとなっている。